(57)【要約】    【課題】  本発明の目的は、内部に水分と油分や糖分を多く含む液状物と固形状物からなる食品等を収納して、業務用の高出力の電子レンジにて加熱調理され、部分的にマイクロ波が集中して包装袋が局部的に強く加熱されることがあっても、包装袋に穴があくことのない電子レンジ加熱用包装袋を提供することである。    【解決手段】  ポリブチレンテレフタレート系フィルムと熱接着性樹脂層が積層された積層体、ないしは２軸延伸ポリエチレンテレフタレートフィルムとポリブチレンテレフタレート系フィルムと熱接着性樹脂層が積層された積層体からなる電子レンジ加熱用包装袋である。【選択図】    図１
2006143223.tif 000002
【特許請求の範囲】
【請求項１】
ポリブチレンテレフタレート系フィルムと熱接着性樹脂層が積層された積層体からなることを特徴とする電子レンジ加熱用包装袋。
【請求項２】
前記積層体が、ポリブチレンテレフタレート系フィルムの外面に２軸延伸ポリエチレンテレフタレートフィルムが積層された構成からなることを特徴とする請求項１記載の電子レンジ加熱用包装袋。
【請求項３】
周縁に熱接着部が形成されるとともに前記熱接着部に隣接して電子レンジ加熱時に発生する蒸気を自動的に排出する蒸気排出部が形成されている構成からなることを特徴とする請求項１または２記載の電子レンジ加熱用包装袋。
【請求項４】
前記ポリブチレンテレフタレート系フィルムが、引張弾性率（ＩＳＯ  ５２７）が１００〜１０００ＭＰａであることを特徴とする請求項１〜３のいずれかに記載の電子レンジ加熱用包装袋。
【発明の詳細な説明】
【技術分野】
【０００１】
本発明は、内容物を収納して電子レンジにて加熱し内容物を調理する際に、袋が部分的に強く加熱されることがあっても、袋を構成する積層体が溶融して穴があくのを防止した電子レンジ加熱用包装袋に関する。
【背景技術】
【０００２】
従来、水分と油分や糖分を多く含む食品等の内容物を収納した状態でそのまま電子レンジにより加熱調理することができ、且つ加熱調理中に発生する蒸気により収容された食品を蒸らす効果を有するとともに内部の蒸気圧力により熱接着部を一部剥離させて蒸気を逃がすことのできる包装袋としては、耐屈曲ピンホール性、強度等を考慮して、２軸延伸ポリエチレンテレフタレートフィルムと２軸延伸ナイロンフィルムと未延伸ポリプロピレンフィルムを積層した３層構成からなる電子レンジ用包装袋（例えば、特許文献１参照）が知られている。
【特許文献１】特開平１０−２３０９７８４号
【０００３】
しかしながら、上記の電子レンジ用包装袋のように、２軸延伸ポリエチレンテレフタレートフィルムと２軸延伸ナイロンフィルムと未延伸ポリプロピレンフィルムを積層した３層構成からなる包装袋の場合、２軸延伸ナイロンフィルムは耐屈曲ピンホール性は優れるが、水分を吸収しやすく耐熱性がよくないので、上記構成の包装袋の内部に水分と油分や糖分を多く含む液状物と固形状物からなる食品等を収納し、業務用の電子レンジのように高出力の電子レンジで加熱調理され、部分的にマイクロ波が集中し局部的に強く加熱された時に、水分を吸収しやすく耐熱性がよくない２軸延伸ナイロンフィルムから溶融が発生し、次いで、積層フィルムの全体が溶融して包装袋に穴があいてしまうという欠点を有している。
【発明の開示】
【発明が解決しようとする課題】
【０００４】
本発明の目的は、内部に水分と油分や糖分を多く含む液状物と固形状物からなる食品等を収納して、業務用の高出力の電子レンジにて加熱調理する際に、部分的にマイクロ波が集中して包装袋が局部的に強く加熱されることがあっても、包装袋を構成する積層体が溶融して穴があくのを防止できる電子レンジ加熱用包装袋を提供することである。
【課題を解決するための手段】
【０００５】
ポリブチレンテレフタレート系フィルムと熱接着性樹脂層が積層された積層体からなることを特徴とする電子レンジ加熱用包装袋である。
【０００６】
上記の電子レンジ加熱用包装袋において、前記積層体が、ポリブチレンテレフタレート系フィルムの外面に２軸延伸ポリエチレンテレフタレートフィルムが積層された構成からなる電子レンジ加熱用包装袋である。
【０００７】
上記の電子レンジ加熱用包装袋において、周縁に熱接着部が形成されるとともに前記熱接着部に隣接して電子レンジ加熱時に発生する蒸気を自動的に排出する蒸気排出部が形成されている構成である。
【０００８】
上記の電子レンジ加熱用包装袋において、前記ポリブチレンテレフタレート系フィルムが、引張弾性率（ＩＳＯ  ５２７）が１００〜１０００ＭＰａとされた構成である。
【発明の効果】
【０００９】
本発明の電子レンジ加熱用包装袋とすることにより、ポリブチレンテレフタレート系フィルムは耐熱性、耐ピンホール性、耐水性に優れるとともに、水分を吸収しにくいフィルムであるので、本発明の電子レンジ加熱用包装袋に水分や油分や糖分を多く含み胡椒や挽き肉のように粒状のものを含む内容物を収納して、業務用の電子レンジのように高出力の電子レンジで加熱され、部分的にマイクロ波が集中して包装袋が局部的に強く加熱された場合でも、積層フィルムが水分を吸収しにくく且つ耐熱性が優れるので、積層体が部分的に溶融して包装袋に穴があくのを防止することができる。また、ポリブチレンテレフタレート系フィルムは耐屈曲ピンホール性が優れるので、包装袋のしわになった箇所にてピンホールが発生するのを防止することができる。
【００１０】
請求項２記載の発明では、２軸延伸ポリエチレンテレフタレートフィルムは耐熱性及び強度が優れるので、より耐熱性、強度の優れた電子レンジ加熱用包装袋とすることができる。
【００１１】
請求項３記載の発明では、内容物を収納した電子レンジ加熱用包装袋をそのまま電子レンジにて加熱した際に、内容物から発生する蒸気により包装袋が膨れ、内部の蒸気圧が高くなると周縁熱接着部に隣接して形成されている蒸気排出部から蒸気が自動的に外部に排出させることができるので、加熱調理時に包装袋が破裂することなく内容物を加熱調理することができる。
【００１２】
請求項４記載の発明では、耐屈曲ピンホール性がより優れた電子レンジ加熱用包装袋とすることができる。
【発明を実施するための最良の形態】
【００１３】
以下、図面を引用して本発明の実施の形態を説明する。
図１は本発明の電子レンジ加熱用包装袋の第１実施形態にて使用する積層体の構成を示す断面図、図２は本発明の電子レンジ加熱用包装袋の第２実施形態にて使用する積層体の構成を示す断面図、図３は本発明の積層体を使用して作製される電子レンジ加熱用包装袋の１実施例を示す斜視図、図４は本発明の積層体を使用して作製される電子レンジ加熱用包装袋の他の実施例を示す斜視図であって、２は周縁熱接着部、３は襞周縁熱接着部、４は蒸気排出用熱接着部、５は開口、６は切欠、10, 10' は積層体、11は２軸延伸ポリエチレンテレフタレートフィルム、12はポリブチレンテレフタレート系フィルム、13は熱接着性樹脂層、14は接着層をそれぞれ表す。
【００１４】
本発明の電子レンジ加熱用包装袋に使用する第１実施形態の積層体10の構成は、図１に示すように、外面から順に２軸延伸ポリエチレンテレフタレートフィルム11と接着層14とポリブチレンテレフタレート系フィルム12と接着層14と熱接着性樹脂層13が積層された構成からなる。第１実施形態の積層体にて包装袋を作製することにより、ポリブチレンテレフタレート系フィルムは耐熱性、耐屈曲ピンホール性、耐衝撃性に優れるとともに、水分を吸収しにくい低吸湿性であるため、この包装袋に水分や油分や糖分を多く含み、胡椒や挽き肉のように粒状のものを含む内容物を収納して、業務用の電子レンジのように高出力の電子レンジで加熱され、部分的にマイクロ波が集中して包装袋が局部的に強く加熱された場合でも、包装袋を構成する積層体に穴があくのを防止することができるとともに、包装袋のしわの部分にてピンホールが発生するのを防止することができる。
【００１５】
本発明の電子レンジ加熱用包装袋に使用する第２実施形態の積層体10' の構成は、図２に示すように、外面から順にポリブチレンテレフタレート系フィルム12と接着層14と熱接着性樹脂層13が積層された構成からなる。第２実施形態の積層体を使用して作製される包装袋においても、第１実施形態の積層体を使用して作製される包装袋と同様に、上記の効果が得られる。
【００１６】
本発明の第１、第２実施形態の積層体を使用して作製される電子レンジ加熱用包装袋の１実施例は、図３に示すように、表裏２枚の積層体10,10'を重ね合わせて周縁を周縁熱接着部２にて熱接着して形成され、包装袋を構成する表裏いずれか一方の積層体10,10'に包装袋の長辺に直交方向に所定巾を有する襞部が形成され、襞部の長手方向の中央部に襞周縁熱接着部３から内方に突出する蒸気排出用熱接着部４が形成されるとともに蒸気排出用熱接着部４の内部に開口５が形成され、包装袋の周縁熱接着部２に開封用の切欠６が形成された構成である。
【００１７】
本発明の第１、第２実施形態の積層体を使用して作製される電子レンジ加熱用包装袋の他の実施例は、図４に示すように、表裏２枚の積層体10,10'を重ね合わせて周縁を周縁熱接着部２にて熱接着して形成され、包装袋の長辺の周縁熱接着部２に隣接して内方に突出する蒸気排出用熱接着部４が形成されるとともに蒸気排出用熱接着部４の内部に開口５が形成され、包装袋の周縁熱接着部２に開封用の切欠６が形成された構成である。  
【００１８】
図３、図４に示す電子レンジ加熱用包装袋に内容物を収納して、電子レンジで加熱することにより収納した内容物を調理することができるとともに、内容物を調理中に内部で発生した蒸気の圧力が高くなると、蒸気排出用熱接着部４が剥離し開口から自動的に蒸気を外部に排出できるので、包装袋が破裂することなく且つ内部に収納されている内容物が溢れだすことなく、内部に収納した内容物を調理することができる。
【００１９】
本発明の第１、第２実施形態の積層体10,10'は、耐熱性、耐屈曲ピンホール性に優れるとともに水分を吸収しにくいポリブチレンテレフタレート系フィルムが積層された構成であるので、第１、第２実施形態の積層体10,10'を使用して作製される包装袋に、水分や油分や糖分を多く含み、胡椒や挽き肉のように粒状のものを含む内容物を収納して、業務用の電子レンジのように高出力の電子レンジで加熱され、部分的にマイクロ波が集中して包装袋が局部的に強く加熱された場合でも、包装袋に穴があくのを防止することができるものである。
【００２０】
第１、第２実施形態の積層体において使用するポリブチレンテレフタレート系フィルムとしては、例えば、特開平２００４−１８７４２号公報に記載されているような、ポリエステル樹脂中にガラス転移点が−１００〜２０℃の、ポリブチレンテレフタレートとポリオキシアルキレングリコールのブロック共重合体であるポリエーテルエステルからなる低Ｔｇポリマーを０．１〜５重量％島状に分散含有したポリエステルフィルムにおいて、フィルム中に島状に分散した低Ｔｇポリマーの長径が０．３〜１．０μｍ、短径が１〜５０ｎｍである、２軸方向に３．０〜５．０倍延伸した２軸延伸ポリブチレンテレフタレート系フィルムや、特開平２００３−２３８７８３号公報に記載されているような、動的粘弾性法で測定したガラス転移温度０℃〜７５℃である、実質的にテレフタル酸及び／またはそのエステル誘導体からなるジカルボン酸成分と１，４−ブタンジオールを主成分とするジオール混合物、又はテレフタル酸及び／またはそのエステル誘導体を主成分とするジカルボン酸混合物と１，４−ブタンジオールを主成分とするジオール混合物との重縮合物である、共重合ポリブチレンテレフタレート系樹脂（ａ）、平均粒径が２μｍ〜２０μｍの無機フィラー（ｂ）及び縮合リン酸エステル系化合物（ｃ）を含有し、（ａ）、（ｂ）及び（ｃ）の合計量に対する（ｂ）の含量が３〜３５重量％、（ｃ）の含量が５〜４０重量％である共重合ポリブチレンテレフタレート樹脂組成物からなる２軸延伸ポリブチレンテレフタレート系フィルムが使用できる。ポリブチレンテレフタレート系フィルムとして、引張弾性率（ＩＳＯ  ５２７）が１００〜１０００ＭＰａであるフィルムを使用することにより、より柔軟性が優れ耐屈曲ピンホール性の優れる包装袋とすることができる。
【００２１】
熱接着性樹脂層としては、未延伸ポリプロピレン（ＣＰＰ）、線状低密度ポリエチレン（ＬＬＤＰＥ）、中密度ポリエチレン（ＭＤＰＥ）、高密度ホリエチレン（ＨＤＰＥ）等の耐熱性の優れた樹脂が使用できる。積層体の構成としては、２軸延伸ポリブチレンテレフタレート系フィルム／直鎖状低密度ポリエチレン、２軸延伸ポリエチレンテレフタレートフィルム／２軸延伸ポリブチレンテレフタレート系フィルム／未延伸ポリプロピレンフィルム、シリカ蒸着２軸延伸ポリエチレンテレフタレートフィルム／２軸延伸ポリブチレンテレフタレート系フィルム／未延伸ポリプロピレンフィルム等である。
【実施例１】
【００２２】
厚さ１２μｍのシリカ蒸着２軸延伸ポリエチレンテレフタレートフィルム〔テックバリアＴＺ（三菱樹脂）〕と１５μｍの２軸延伸ポリブチレンテレフタレート系フィルム〔ノバデュラン５５０５Ｓ（三菱エンジニアリングプラスチック）〕と６０μｍの無延伸ポリプロピレンフィルムを２液型ウレタン系接着剤にてドライラミネートして３層構成の積層体を作製し、この積層体を使用して図３に示す形状のパウチ（長さ１７０ｍｍ、幅１２０ｍｍ、襞高さ２５ｍｍ）を作製し、このパウチにドミグラソースハンバーグを１００ｇ充填し、５００Ｗ電子レンジで２分間加熱した結果、ｎ＝１０で１０袋とも穴あきは発生しなかった。
【実施例２】
【００２３】
厚さ１５μｍの２軸延伸ポリブチレンテレフタレート系フィルム〔ノバデュラン５５０５Ｓ（三菱エンジニアリングプラスチック）〕と５０μｍの線状低密度ポリエチレンフィルムを２液型ウレタン系接着剤にてドライラミネートして２層構成の積層体を作製し、この積層体を使用して図４に示す形状のパウチ（長さ１６０ｍｍ、幅１３０ｍｍ）を作製し、このパウチにドミグラソースハンバーグを８５ｇ充填し、５００Ｗ電子レンジで２分間加熱した結果、ｎ＝１０で１０袋とも穴あきは発生しなかった。
【００２４】
〔比較例１〕                                                                            １５μｍの２軸延伸ポリブチレンテレフタレート系フィルムの代わりに、１５μｍの２軸延伸ナイロンフィルムを使用した以外は、実施例１と同様の方法でテストを行った結果、ｎ＝１０で７袋で穴あきが発生した。
【００２５】
〔比較例２〕                                                                            １５μｍの２軸延伸ポリブチレンテレフタレート系フィルムの代わりに、１５μｍの２軸延伸ナイロンフィルムを使用する以外は、実施例２と同様の方法でテストを行った結果、ｎ＝１０で１０袋で穴あきが発生した。
【図面の簡単な説明】
【００２６】
【図１】本発明の電子レンジ加熱用包装袋の第１実施形態にて使用する積層体の構成を示す断面図。
【図２】本発明の電子レンジ加熱用包装袋の第２実施形態にて使用する積層体の構成を示す断面図。
【図３】本発明の積層体を使用して作製される電子レンジ加熱用包装袋の１実施例を示す斜視図。
【図４】本発明の積層体を使用して作製される電子レンジ加熱用包装袋の他の実施例を示す斜視図。
【符号の説明】
【００２７】
２  周縁熱接着部
３  襞部周縁熱接着部
４  蒸気排出用熱接着部
５  開口
６  切欠
10  10'   積層体
11  ２軸延伸ポリエチレンテレフタレートフィルム
12  ポリブチレンテレフタレート系フィルム
13  熱接着性樹脂層
14  接着層
【図１】
2006143223.tif 000003
【図２】
2006143223.tif 000004
【図３】
2006143223.tif 000005
【図４】
2006143223.tif 000006